(57)【要約】【課題】先端部の強度が高いゴルフクラブシャフトの提供。【解決手段】本発明のシャフトは、チップ補強層を有する。チップ補強層用プリプレグｓ９は、チップ側ほど周方向幅Ｗｓが大きい部分を有している。チップ補強層用プリプレグｓ９の厚みＰｔが、０．０６ｍｍ以上０．１２ｍｍ以下である。上記チップ補強層の縁Ｄｓが、シャフト周方向に周回しつつシャフト軸方向に延在している。チップから６０ｍｍ隔てた地点における縁Ｄｓの高さｈ１がｈ１１とされ、チップから１２０ｍｍ隔てた地点における上記高さｈ１がｈ１２とされ、チップから１８０ｍｍ隔てた地点における上記高さｈ１がｈ１３とされ、チップから２４０ｍｍ隔てた地点における上記高さｈ１がｈ１４とされ、チップから３００ｍｍ隔てた地点における上記高さｈ１がｈ１５とされたとき、これら５つの高さｈ１１からｈ１５の平均値Ｈａが、０．０３ｍｍ以下である。【選択図】図２
2010259694.tif 000002
【特許請求の範囲】
【請求項１】
巻回されたプリプレグが硬化されることにより形成されており、
本体層と、最外層に設けられたチップ補強層とを有し、
チップ補強層用プリプレグが、チップ側ほど周方向幅が大きい部分を有しており、
上記チップ補強層用プリプレグの厚みＰｔが、０．０６ｍｍ以上０．１２ｍｍ以下であり、
上記チップ補強層の縁が、螺旋状に延在しており、
上記チップ補強層の縁により形成された段差の高さｈ１が以下の（ａ）を満たすように表面研磨がなされたゴルフクラブシャフト。
（ａ）チップから６０ｍｍ隔てた地点における上記高さｈ１がｈ１１とされ、チップから１２０ｍｍ隔てた地点における上記高さｈ１がｈ１２とされ、チップから１８０ｍｍ隔てた地点における上記高さｈ１がｈ１３とされ、チップから２４０ｍｍ隔てた地点における上記高さｈ１がｈ１４とされ、チップから３００ｍｍ隔てた地点における上記高さｈ１がｈ１５とされたとき、これら５つの地点における高さｈ１１からｈ１５の平均値Ｈａが、０．０３ｍｍ以下である。
【請求項２】
上記高さｈ１が以下の（ｂ）を満たすように表面研磨がなされた請求項１に記載のゴルフクラブシャフト。
（ｂ）比（Ｈａ／Ｐｔ）が０．５以下である。
【請求項３】
上記本体層が、シャフトの全長に亘って設けられた全長層を有し、
この全長層のうち、最も外側に位置する層が全長最外層とされるとき、この全長最外層が、シャフト外面に露出する露出層を有し、
上記露出層の上記表面研磨前における厚みがＱｔ１（ｍｍ）とされ、上記露出層の上記表面研磨後における平均厚みがＱｔ２（ｍｍ）とされるとき、比（Ｑｔ２／Ｑｔ１）が０．６以上である請求項１又は２に記載のゴルフクラブシャフト。
【請求項４】
巻回されたプリプレグが硬化されることにより形成されており、
本体層と、最外層に設けられたチップ補強層とを有し、
チップ補強層用プリプレグが、チップ側ほど周方向幅が大きい部分を有しており、
上記チップ補強層用プリプレグの厚みＰｔが、０．０６ｍｍ以上０．１２ｍｍ以下であり、
上記チップ補強層の縁が、螺旋状に延在しており、
上記チップ補強層の縁により形成された段差の高さｈ１が以下の（ｂ）を満たすように表面研磨がなされたゴルフクラブシャフト。
（ｂ）チップから６０ｍｍ隔てた地点における上記高さｈ１がｈ１１とされ、チップから１２０ｍｍ隔てた地点における上記高さｈ１がｈ１２とされ、チップから１８０ｍｍ隔てた地点における上記高さｈ１がｈ１３とされ、チップから２４０ｍｍ隔てた地点における上記高さｈ１がｈ１４とされ、チップから３００ｍｍ隔てた地点における上記高さｈ１がｈ１５とされ、これら５つの地点における高さｈ１１からｈ１５の平均値がＨａとされたとき、比（Ｈａ／Ｐｔ）が０．５以下である。
【発明の詳細な説明】
【技術分野】
【０００１】
本発明は、ゴルフクラブシャフトに関する。より詳細には、繊維強化樹脂製のゴルフクラブシャフトに関する。
【背景技術】
【０００２】
ゴルフクラブシャフトは、いわゆるスチールシャフトとカーボンシャフトとに大別される。軽量性、設計自由度の高さ等の観点から、カーボンシャフトが広く用いられている。  
【０００３】
いわゆるカーボンシャフトは、繊維強化樹脂よりなる。このカーボンシャフトの製造方法として、シートワインディング法が知られている。この製造方法では、マンドレル（芯金）にシート状のプリプレグを巻き付け、更にラッピングテープを巻き付けた後、プリプレグを加熱により硬化させて製造される。
【０００４】
上記ラッピングテープは、螺旋状に巻き付けられる。上記硬化工程の後、このラッピングテープは除去される。硬化された管状体の表面には、上記ラッピングテープにより形成された多数の凹凸が残る。特開２００４−５７７３１号に記載されているように、この凹凸を滑らかにする目的で、表面研磨が施される。
【０００５】
シャフトのチップ部（先端部）には、ヘッドが取り付けられる。打球時の応力は、シャフトの先端部に集中しやすい。特開２００２−２３３５９８号に開示されたシャフトでは、直角三角形の形状を有する先端補強用プリプレグが用いられている。この先端補強用プリプレグは、最内層に設けられている。
【特許文献１】特開２００４−５７７３１公報
【特許文献２】特開２００２−２３３５９８号公報
【発明の開示】
【発明が解決しようとする課題】
【０００６】
三角形の先端補強用プリプレグが巻き付けられる場合、このプリプレグの縁が螺旋状に配置される。このプリプレグの縁は、段差を形成する。この段差は、プリプレグの厚みに起因する。この段差の高さは、プリプレグの厚みに等しい。
【０００７】
研磨工程を施すことにより、上記段差の高さは小さくなる。またこの段差は、螺旋状に分布しているので、シャフト軸方向に分散されている。よって、この段差のシャフト強度への影響は無視できる程度であるとも考えられる。しかし本発明者は、この螺旋状の段差がシャフト強度に影響することを見いだした。
【０００８】
本発明の目的は、先端部の強度が高いゴルフクラブシャフトの提供にある。
【課題を解決するための手段】
【０００９】
本発明のゴルフクラブシャフトは、巻回されたプリプレグが硬化されることにより形成されている。このシャフトは、本体層と、最外層に設けられたチップ補強層とを有している。チップ補強層用プリプレグは、チップ側ほど周方向幅が大きい部分を有している。上記チップ補強層用プリプレグの厚みＰｔは、０．０６ｍｍ以上０．１２ｍｍ以下である。上記チップ補強層の縁は、螺旋状に延在している。このシャフトでは、上記チップ補強層の縁により形成された段差の高さｈ１が以下の（ａ）を満たすように表面研磨がなされている。
【００１０】
（ａ）チップから６０ｍｍ隔てた地点における上記高さｈ１がｈ１１とされ、チップから１２０ｍｍ隔てた地点における上記高さｈ１がｈ１２とされ、チップから１８０ｍｍ隔てた地点における上記高さｈ１がｈ１３とされ、チップから２４０ｍｍ隔てた地点における上記高さｈ１がｈ１４とされ、チップから３００ｍｍ隔てた地点における上記高さｈ１がｈ１５とされたとき、これら５つの地点における高さｈ１１からｈ１５の平均値Ｈａが、０．０３ｍｍ以下である。
【００１１】
好ましいゴルフクラブシャフトでは、上記（ａ）及び以下の（ｂ）を満たすように表面研磨がなされる。
（ｂ）比（Ｈａ／Ｐｔ）が０．５以下である。
【００１２】
本発明の他の観点のゴルフクラブシャフトは、巻回されたプリプレグが硬化されることにより形成されている。このシャフトは、本体層と、最外層に設けられたチップ補強層とを有している。チップ補強層用プリプレグは、チップ側ほど周方向幅が大きい部分を有している。上記チップ補強層用プリプレグの厚みＰｔは、０．０６ｍｍ以上０．１２ｍｍ以下である。上記チップ補強層の縁が、螺旋状に延在している。このシャフトでは、上記チップ補強層の縁により形成された段差の高さｈ１が以下の（ｂ）を満たすように表面研磨がなされている。
【００１３】
（ｂ）チップから６０ｍｍ隔てた地点における上記高さｈ１がｈ１１とされ、チップから１２０ｍｍ隔てた地点における上記高さｈ１がｈ１２とされ、チップから１８０ｍｍ隔てた地点における上記高さｈ１がｈ１３とされ、チップから２４０ｍｍ隔てた地点における上記高さｈ１がｈ１４とされ、チップから３００ｍｍ隔てた地点における上記高さｈ１がｈ１５とされ、これら５つの地点における高さｈ１１からｈ１５の平均値がＨａとされたとき、比（Ｈａ／Ｐｔ）が０．５以下である。
【００１４】
好ましくは、上記本体層が、シャフトの全長に亘って設けられた全長層を有する。好ましくは、この全長層のうち、最も外側に位置する層が全長最外層とされるとき、この全長最外層が、シャフト外面に露出する露出層を有する。好ましくは、上記露出層の上記表面研磨前における厚みがＱｔ１（ｍｍ）とされ、上記露出層の上記表面研磨後における平均厚みがＱｔ２（ｍｍ）とされるとき、比（Ｑｔ２／Ｑｔ１）が０．６以上である。
【発明の効果】
【００１５】
先端補強用プリプレグが用いられたゴルフクラブシャフトにおいて、先端部の強度が高められ得る。
【発明を実施するための最良の形態】
【００１６】
以下、適宜図面が参照されつつ、好ましい実施形態に基づいて本発明が詳細に説明される。
【００１７】
図１は、本発明の一実施形態に係るゴルフクラブシャフトの製造方法を説明するための図である。この製造方法では、先ず、マンドレル２とプリプレグ４とが用意される。マンドレル２は、芯金とも称される。典型的なマンドレル２の材質は、鋼等の金属である。マンドレル２の中心軸線は、略直線である。マンドレル２の断面形状は、円形である。マンドレル２は、テーパーを有している。このテーパーにより、マンドレル２は、先端に近づくほど細くなされている。マンドレル２は、部分的にパラレルであってもよい。換言すれば、マンドレル２は、直径が一定の部分を有していても良い。
【００１８】
マンドレル２は、最終的に得られるシャフトの中空部を形成する。マンドレル２の形状により、シャフトの中空部の形状が決定される。後述されるように、マンドレル２は、後の工程において引き抜かれる。この引き抜きが容易となるように、好ましくは、マンドレル２の表面に離型剤が塗布される。
【００１９】
この製造方法では、先ず、マンドレルに、プリプレグ４が巻回される工程がなされる。この工程が、以下、巻回工程とも称される。
【００２０】
巻回工程に先立ち、プリプレグ４が用意される。プリプレグ４は、シート状である。プリプレグ４は、繊維とマトリクス樹脂とを含む。この繊維は、炭素繊維である。プリプレグ４の炭素繊維は、一方向に配向している。この繊維は、炭素繊維以外であってもよい。高強度で且つ軽量なシャフトを得る観点から、炭素繊維が好ましい。プリプレグ４のマトリクス樹脂は、完全には硬化していない。よってプリプレグ４は柔軟性を有する。この柔軟性は、プリプレグ４のマンドレル２への巻回を許容する。なお、マトリクス樹脂は限定されず、好ましくはエポキシ樹脂である。
【００２１】
巻回工程の前に、プリプレグ４は、所望の形状に切断される。図１の実施形態では、９枚のプリプレグ４が用いられる。図１の実施形態では、切断されたプリプレグ４の例として、シートｓ１からシートｓ９が示されている。プリプレグ４は、アングル層用シートｓ２及びｓ３と、ストレート層用シートｓ１、ｓ４、ｓ５、ｓ７、ｓ８及びｓ９と、フープ層用シートｓ６とを含む。プリプレグ４は、シャフトの全長に亘って設けられる全長シートｓ２、ｓ３、ｓ４、ｓ５及びｓ８と、シャフト長手方向の一部に設けられる部分シートｓ１、ｓ６、ｓ７及びｓ９とを含む。なお、プリプレグ４の仕様は限定されない。プリプレグ４の形状、厚み、繊維種類、繊維含有率等は限定されない。
【００２２】
巻回工程では、シートｓ１からシートｓ９までが、順次マンドレル２に巻回される。図示されていないが、巻回に先立ち、シートｓ２とシートｓ３とは互いに貼り合わせられる。この貼り合わせにより形成される貼り合わせ体がマンドレル２に巻回される。この貼り合わせにおいて、シートｓ３は、裏返される。この裏返しにより、シートｓ２の繊維とシートｓ３の繊維とは、互いに逆方向に配向する。図１において各シートｓ１からｓ９に記載された角度は、シャフト軸方向と繊維の配向方向とのなす角度を示している。
【００２３】
シートｓ１からｓ９の巻回は、例えば人力によりなされる。巻回機（ローリングマシンとも称される）が用いられても良い。巻回工程により、中間成形体６が得られる。中間成形体６は、巻き付けられたプリプレグ４により構成されている。中間成形体６の断面は、渦巻き状の層よりなる。これらの層は、複数枚のプリプレグ４により形成されている。
【００２４】
次に、テープ巻き付け工程がなされる。このテープ巻き付け工程では、中間成形体６の外周面にラッピングテープが巻き付けられる。ラッピングテープとして、樹脂製のテープが用いられる。図示しないが、ラッピングテープは、螺旋状に巻き付けられる。ラッピングテープは、中間成形体６に隙間無く巻き付けられる。
【００２５】
ラッピングテープの巻き付けは、張力を付与しつつなされる。この張力により、中間成形体６は、ラッピングテープにより締め付けられる。
【００２６】
巻き付け工程の後に、硬化工程がなされる。この硬化工程では、ラッピングテープが巻き付けられた中間成形体６が加熱される。この加熱により、マトリクス樹脂が硬化する。
【００２７】
硬化工程の後、マンドレル２の引き抜き及びラッピングテープの除去がなされ、硬化した管状体が得られる。以下において、この硬化した管状体が、素管とも称される。
【００２８】
次に、この素管の両端部が切断される。即ち、素管のチップ部及びバット部が切断される。この切断が、以下において両端カットとも称される。両端カットにより、チップ及びバットの端面が平坦となる。図１において、両端カット後におけるシャフトのチップがＴｐ１で示されており、両端カット後におけるシャフトのバットがＢｔ１で示されている。
【００２９】
なお、この両端カットは、なされなくてもよい。両端カットがなされない場合、素管のチップＴｐとシャフトのチップＴｐ１とは一致する。両端カットがなされない場合、素管のバットＢｔとシャフトのバットＢｔ１とは一致する。
【００３０】
次に、表面研磨工程（単に、研磨工程とも称される）がなされる。素管の表面には、ラッピングテープの跡が残っている。この跡は、多数の凹凸である。表面研磨により、この凹凸が滑らかに加工される。この表面研磨工程の詳細については、後述される。
【００３１】
通常は、表面研磨工程に後に、塗装が施される。この塗装により、最終製品のシャフトが完成する。
【００３２】
シャフトのチップＴｐ１の外径は、バットＢｔ１の外径よりも小さい。シャフトの外径は、チップＴｐ１からバットＢｔ１にいくに従って大きくされている。シャフトは、チップＴｐ１側からバットＢｔ１側にいくに従って外径が大きくなる部分と、外径が一定の部分とを有していてもよい。
【００３３】
上記実施形態により得られるシャフトは、最外層に設けられたチップ補強層を有する。このチップ補強層は、上記したプリプレグシートｓ９が硬化してなる。この最外層のシートｓ９が、チップ補強層用プリプレグである。チップ補強層用プリプレグのチップ側の端は、素管のチップＴｐに位置する。チップ補強層のチップ側の端は、シャフトのチップＴｐ１に位置する。
【００３４】
図２は、上記巻回工程において、この最外層のチップ補強層用プリプレグｓ９が巻き付けられる様子を示す図である。シートｓ９は、最後に巻回されるシートである。シートｓ１からシートｓ８までがマンドレル２に巻き付けられることにより、本体巻回体７が形成される（図２参照）。本願では、チップ補強層用プリプレグｓ９以外のプリプレグが巻き付けられてなる巻回体が、本体巻回体７と称される。この本体巻回体７が硬化することにより、シャフトの本体層が得られる。
【００３５】
本体層は、全長層を有する。この全長層とは、シャフトの全長に亘って設けられた層である。換言すれば、この全長層とは、シャフトのチップ端からバット端にまで至る層である。この全長層は、前述した全長シートｓ２、ｓ３、ｓ４、ｓ５及びｓ８によって構成される。即ち、これら全長シートｓ２、ｓ３、ｓ４、ｓ５及びｓ８が硬化した層が、全長層である。本実施形態では、全長層が複数である。全長層は、単数であってもよい。
【００３６】
この全長層のうち、最も外側に位置する層が、全長最外層と称される。本実施形態では、全長シートｓ８からなる層が、全長最外層である。なお、最も外側の全長シートｓ８が複数層（複数プライ）である場合、これらの複数層のうち最も外側の層が、全長最外層である。
【００３７】
全長最外層は、シャフト外面に露出する露出層を有する。この露出層は、本体巻回体７の最外層７ａによって形成される。最外層７ａが硬化した層が、上記露出層である。この最外層７ａは、硬化した後、表面研磨工程により研磨される。全長最外層のうち、チップ補強層（プリプレグｓ９）で覆われた部分は、露出層ではない。
【００３８】
図１及び図２が示すように、チップ補強層用プリプレグｓ９の形状は、三角形である。チップ補強層用プリプレグｓ９は、チップ側ほど周方向幅Ｗｓが大きくされている（図２参照）。この周方向とは、シャフトの周方向を意味する。
【００３９】
本体巻回体７は、上記チップ補強層（プリプレグｓ９）の設置範囲Ａ１（図２参照）の少なくとも一部において、チップ側ほど細くなる形状を有している。本体巻回体７は、上記チップ補強層の設置範囲Ａ１において、チップ側ほど細くなる形状を有している。本体巻回体７は、上記チップ補強層の設置範囲Ａ１の全体において、チップ側ほど細くされている。この本体巻回体７が硬化することにより、シャフトの本体層が得られる。よって、表面研磨の影響を除けば、シャフトの本体層の形状は、本体巻回体７の形状に略等しい。本実施形態に係るシャフトの本体層は、上記チップ補強層の設置範囲Ａ１の少なくとも一部において、チップ側ほど細くなる形状を有している。本実施形態に係るシャフトの本体層は、上記チップ補強層の設置範囲Ａ１において、チップ側ほど細くなる形状を有している。本実施形態のシャフトの本体層は、上記チップ補強層の設置範囲Ａ１の全体において、チップ側ほど細くされている。
【００４０】
なお、本体巻回体７は、設置範囲Ａ１において、外径が一定の部分を有していても良い。シャフトの本体層は、設置範囲Ａ１において、外径が一定の部分を有していても良い。
【００４１】
この本体巻回体７にチップ補強層用プリプレグｓ９が巻回される。
【００４２】
プリプレグｓ９は、チップＴｐ側ほど周方向幅Ｗｓが大きいので、プリプレグｓ９の巻回数は、チップ側ほど多くなる。換言すれば、巻回後におけるプリプレグｓ９の合計厚みは、チップＴｐ側ほど厚い。このプリプレグｓ９の厚み分布チップＴｐほど厚いのに対し、本体巻回体７の外径は、チップＴｐほど小さい。この両者の関係により、プリプレグｓ９が巻かれた後における中間成形体６の外径は、プリプレグｓ９の設置範囲Ａ１において、略一定とされている。換言すれば、プリプレグｓ９の設置範囲Ａ１における中間成形体６の平均外径が一定となるように、プリプレグｓ９の寸法及び形状が決定されている。この場合、シャフトの先端部を補強しつつ、シャフトの先端部をパラレル形状とすることができる。パラレル形状とは、外径が一定であることを意味する。
【００４３】
本実施形態のプリプレグｓ９は、直角三角形とされている。このプリプレグｓ９は、互いに直交する第一の辺ｄ１及び第二の辺ｄ２と、斜辺ｄ３とを有する。プリプレグｓ９の巻き付けでは、先ず、第一の辺ｄ１が、本体巻回体７の軸方向に沿って配置される（図２の中段の図を参照。）。このとき、第二の辺ｄ２は、チップＴｐ側に配置される。次に、マンドレル２を回転させて、プリプレグｓ９が巻き付けられる。プリプレグｓ９が巻き付けられた後の状態が、図２の下段の図で示されている。図２が示すように、斜辺ｄ３は螺旋状に巻き付けられる。換言すれば、プリプレグｓ９の縁（斜辺ｄ３）は、シャフト周方向に周回しつつ、シャフト軸方向に延在する。
【００４４】
なお、チップ補強層用プリプレグｓ９の形状は、直角三角形に限定されない。他の形状として、二等辺三角形、台形等が例示される。巻き付けの容易性及び設計の容易性の観点から、直角三角形が好ましい。また、直角三角形とした場合、プリプレグｓ９の材料の無駄が最小限となる。この観点からも、直角三角形が好ましい。
【００４５】
図３は、図２のIII−III線に沿った断面図である。本体巻回体７は、実際には多数の層により構成されているが、図３においては、簡略化の目的で、本体巻回体７が単一の層として示されている。また、分かりやすい図面とする目的で、図３では、プリプレグｓ９の厚みが実際よりも大きく描かれている。
【００４６】
中間成形体６において、プリプレグｓ９は最外層に位置している。よって、斜辺ｄ３は、中間成形体６の表面に段差Ｄｓを形成する（図３参照）。つまり、プリプレグｓ９の縁が段差Ｄｓを形成する。この段差Ｄｓの高さＨ１は、チップ補強層用プリプレグｓ９の厚みＰｔに等しい。  
【００４７】
中間成形体６は、上記した硬化工程を経て、素管となる。硬化した後の素管においても、この段差Ｄｓが残存する。
【００４８】
表面研磨工程により、段差Ｄｓの高さＨ１は小さくなり、高さｈ１となる（図示省略）。この段差Ｄｓは、シャフト軸方向に分散していることから、シャフト強度への影響は問題にならないと考えられていた。しかし、この段差Ｄｓを小さくすることにより、シャフト強度が向上することが判った。
【００４９】
本発明では、５つの地点Ｐ１、Ｐ２、Ｐ３、Ｐ４及びＰ５が定義される。これらの地点が、図４に示されている。地点Ｐ１は、チップＴｐ１から６０ｍｍ隔てた地点である。地点Ｐ２は、チップＴｐ１から１２０ｍｍ隔てた地点である。地点Ｐ３は、チップＴｐ１からチップから１８０ｍｍ隔てた地点である。地点Ｐ４は、チップＴｐ１から２４０ｍｍ隔てた地点である。地点Ｐ５は、チップＴｐ１から３００ｍｍ隔てた地点である。これらの距離は、シャフト軸方向に沿って測定される。
【００５０】
本願では、地点Ｐ１における段差Ｄｓの高さｈ１がｈ１１とされ、地点Ｐ２における段差Ｄｓの高さｈ１がｈ１２とされ、地点Ｐ３における段差Ｄｓの高さｈ１がｈ１３とされ、地点Ｐ４における段差Ｄｓの高さｈ１がｈ１４とされ、地点Ｐ５における段差Ｄｓの高さｈ１がｈ１５とされる。チップ補強層用プリプレグによる補強効果を高める観点から、これら５つの地点における高さｈ１１からｈ１５の平均値Ｈａは、０．０３ｍｍ以下であるのが好ましく、０．０２ｍｍ以下であるのがより好ましく、０．０１ｍｍ以下であるのがより好ましい。この平均値Ｈａは、次の式により計算される。
Ｈａ＝（ｈ１１＋ｈ１２＋ｈ１３＋ｈ１４＋ｈ１５）／５
【００５１】
なお、チップ補強層用プリプレグのシャフト軸方向長さＬｓが短い場合、上記地点Ｐ１からＰ５の全てに段差Ｄｓが存在しない場合がある。例えば、図５の実施形態のように、地点Ｐ５において段差Ｄｓが存在せず、地点Ｐ１からＰ４においては段差Ｄｓが存在する場合がある。この場合、平均値Ｈａは、４箇所の平均値である。即ち、図５の実施形態の場合、平均値Ｈａは、次の式により計算される。
Ｈａ＝（ｈ１１＋ｈ１２＋ｈ１３＋ｈ１４）／４
【００５２】
チップ補強層用プリプレグによる補強効果を高める観点から、上記高さｈ１１は、０．０３ｍｍ以下であるのが好ましく、０．０２ｍｍ以下であるのがより好ましく、０．０１ｍｍ以下であるのがより好ましい。
【００５３】
チップ補強層用プリプレグによる補強効果を高める観点から、上記高さｈ１２は、０．０３ｍｍ以下であるのが好ましく、０．０２ｍｍ以下であるのがより好ましく、０．０１ｍｍ以下であるのがより好ましい。
【００５４】
チップ補強層用プリプレグによる補強効果を高める観点から、上記高さｈ１３は、０．０３ｍｍ以下であるのが好ましく、０．０２ｍｍ以下であるのがより好ましく、０．０１ｍｍ以下であるのがより好ましい。
【００５５】
チップ補強層用プリプレグによる補強効果を高める観点から、上記高さｈ１４は、０．０３ｍｍ以下であるのが好ましく、０．０２ｍｍ以下であるのがより好ましく、０．０１ｍｍ以下であるのがより好ましい。
【００５６】
チップ補強層用プリプレグによる補強効果を高める観点から、上記高さｈ１５は、０．０３ｍｍ以下であるのが好ましく、０．０２ｍｍ以下であるのがより好ましく、０．０１ｍｍ以下であるのがより好ましい。
【００５７】
チップ補強層用プリプレグによる補強効果を高める観点から、平均値Ｈａの、厚みＰｔに対する比（Ｈａ／Ｐｔ）は、０．５以下が好ましく、０．３以下がより好ましく、０．１以下がより好ましい。
【００５８】
チップ補強層用プリプレグによる補強効果を高める観点から、上記高さｈ１１の、厚みＰｔに対する比（ｈ１１／Ｐｔ）は、０．５以下が好ましく、０．３以下がより好ましく、０．１以下がより好ましい。
【００５９】
チップ補強層用プリプレグによる補強効果を高める観点から、上記高さｈ１２の、厚みＰｔに対する比（ｈ１２／Ｐｔ）は、０．５以下が好ましく、０．３以下がより好ましく、０．１以下がより好ましい。
【００６０】
チップ補強層用プリプレグによる補強効果を高める観点から、上記高さｈ１３の、厚みＰｔに対する比（ｈ１３／Ｐｔ）は、０．５以下が好ましく、０．３以下がより好ましく、０．１以下がより好ましい。
【００６１】
チップ補強層用プリプレグによる補強効果を高める観点から、上記高さｈ１４の、厚みＰｔに対する比（ｈ１４／Ｐｔ）は、０．５以下が好ましく、０．３以下がより好ましく、０．１以下がより好ましい。
【００６２】
チップ補強層用プリプレグによる補強効果を高める観点から、上記高さｈ１５の、厚みＰｔに対する比（ｈ１５／Ｐｔ）は、０．５以下が好ましく、０．３以下がより好ましく、０．１以下がより好ましい。
【００６３】
上記チップ補強層用プリプレグの厚みＰｔは、０．０６ｍｍ以上０．１２ｍｍ以下とされる。厚みＰｔが０．０６ｍｍ未満のプリプレグが使用される場合、強度を確保するために巻回数を多くする必要が生ずる。巻回数が多い場合、生産性が低下し、生産コストが上昇する。厚みＰｔが０．１２ｍｍを超える場合、段差Ｄｓが過度に大きくなる。
【００６４】
表面研磨工程では、素管の表面の全体が研磨されてもよいし、素管表面の一部が研磨されてもよい。通常、研磨工程では、素管の大半の部分が研磨される。ただし、素管の表面のうち、グリップが装着される部分は、ゴルフクラブとされた際にグリップで覆われる。よって、グリップが装着される部分は、研磨される必要がない。研磨工程の無駄を省く観点から、素管のうち、グリップが装着される部分は、研磨されなくてもよい。
【００６５】
前述したように、上記全長最外層は、シャフト外面に露出する露出層を有する。上記露出層の研磨前における厚みがＱｔ１（ｍｍ）とされ、上記露出層の研磨後における平均厚みがＱｔ２（ｍｍ）とされるとき、比（Ｑｔ２／Ｑｔ１）が考慮されるのが好ましい。厚みＱｔ１は、全長最外層を構成するプリプレグの厚みに実質的に等しい。上記の実施形態では、厚みＱｔ１は、プリプレグｓ８の厚みに実質的に等しい。表面研磨により、上記露出層の研磨後における平均厚み厚みＱｔ２は、厚みＱｔ１よりも小さくなる。よって、比（Ｑｔ２／Ｑｔ１）は、１．０未満である。
【００６６】
比（Ｑｔ２／Ｑｔ１）が過度に小さい場合、シャフト強度が低下する場合がある。また、このシャフト強度の低下を抑制するために全長層の層数を増やした場合、シャフトの製造コストが増加する。これらの観点から、比（Ｑｔ２／Ｑｔ１）は、０．６以上が好ましく、０．７以上がより好ましい。上記観点から、比（Ｑｔ２／Ｑｔ１）は、１．０に近い値とされるのも好ましいが、ラッピングテープの跡を目立たなくする観点からは、０．９以下が好ましい。
【００６７】
シャフト強度の観点から、上記全長層の研磨量は、３ｇ以下が好ましく、２ｇ以下がより好ましい。この研磨量は少ない方が好ましいが、ラッピングテープの跡を目立たなくする観点から、上記全長層の研磨量は、１ｇ以上とされてもよい。
【００６８】
次に、本発明で用いられる表面研磨工程について説明する。
【００６９】
図６は、表面研磨工程の一例の様子を示す斜視図であり、図７は、この表面研磨工程の様子を示す平面図である。この表面研磨工程で用いられている研磨装置１０は、ローラー１２と、プレッシャーローラー１４と、研磨体１６とを備える。
【００７０】
この表面研磨工程では、両端カットされた後の素管１８が研磨される。
【００７１】
研磨体１６は、無端の研磨ベルトである。この研磨ベルトは、基材と、この基材の表面に接着された研磨材とを有する。基材として、紙及び布が例示される。なお、研磨体１６が、ローラー１２と一体化されていてもよい。例えば、ローラー１２自体の表面に研磨材が設けられていても良い。
【００７２】
ローラー１２とプレッシャーローラー１４とは、所定の間隔をおいて配置されている。ローラー１２の回転軸ｚ１の方向と、プレッシャーローラー１４の回転軸ｚ２の方向とは、略平行である。研磨体１６は、ローラー１２と、図示しない他のローラーとの間に架け渡されている。回転するローラー１２の表面と共に研磨体１６が移動し、研磨が行われる。
【００７３】
ローラー１２とプレッシャーローラー１４とは、同じ方向に回転する。素管１８は、ローラー１２と逆方向に回転する。ローラー１２とプレッシャーローラー１４との間に、素管１８が通される。プレッシャーローラー１４は、設定された圧力を素管１８に付与する。この圧力（研磨圧）により、素管１８は研磨体１６に押しつけられ、素管１８が研磨体１６により研磨される。素管１８は、その軸方向に回転（自転）しながら、シャフト軸方向ｚＳ（図６の白抜き矢印方向）に移動する。この自転及び移動により、シャフト外面の全体が研磨される。
【００７４】
なお、上記のように研磨ベルトを用いた研磨装置にて研磨工程を行う場合、この研磨工程が、第一の研磨工程と、この第一の研磨工程とはベルトの研磨材の粒度及び／又はベルトの送り速度が異なる第二の研磨工程とを含むのが好ましい。より好ましくは、上記第二の研磨工程における研磨材の粒度が、上記第二の研磨工程における研磨材の粒度よりも細かくされるのがよい。換言すれば、上記第二の研磨工程における研磨材の番手（後述されＪＩＳ  Ｒ６００１−１９９８で規定されるＦに続く数字）が、上記第二の研磨工程における研磨材の番手よりも大きくされるのがよい。このような工程により、生産性の向上が可能であり、上記段差Ｄｓの高さを低くすることができ、且つ、過度な研磨が防止されうる。上記第一の研磨工程及び上記第二の研磨工程においては、共に、前述の研磨装置が用いられうる。また、上記第一の研磨工程及び上記第二の研磨工程のうちのいずれか一方又は両方において、他の研磨装置が用いられても良い。また、上記第一の研磨工程及び上記第二の研磨工程のうちのいずれか一方又は両方において、手作業で研磨がなされてもよい。
【００７５】
研磨体に用いられる研磨材は限定されない。研磨材として、天然研磨材と人造研磨材とが例示される。
【００７６】
天然研磨材として、ガーネット、フリント及びエメリーが例示される。ガーネットは、火山岩や川床の砂礫などに含まれ、ガラス光沢を有し、硬くて脆い鉱物である。ガーネットは、成分によって数種類に分類される。典型的なガーネットの化学構造式は、Ａｌ２Ｏ３・３ＦｅＯ・３ＳｉＯ２である。ガーネットは、手磨き用和紙研磨紙及び木工用研磨紙に用いられる。フリントの化学構造式は、ＳｉＯ２である。エメリーは、主として、コランダム（Ａｌ２Ｏ３）と磁鉄鋼（Ｆｅ３Ｏ４）との混合系からなる鉱物である。エメリーは、研磨布及び研磨紙に用いられ、サビ取り及びメッキ下地の研磨に好ましく用いられる。
【００７７】
人造研磨材として、溶融アルミナ等のアルミナ系研磨材、炭化ケイ素等が例示される。溶融アルミナの研磨材は、純粋なアルミナ（Ａｌ２Ｏ３）をアーク炉で溶融及び固化させ、それを粉砕及び整粒して得られる。溶融アルミナの研磨材は、不純物の含有により褐色を呈する。最も純度の高い溶融アルミナ研磨材が４Ａ（ＷＡ）と称され、以下、純度の高い順に、３Ａ、２Ａと称される。炭化ケイ素の研磨材は、現在広く用いられている研磨材の一つである。珪石とピッチコークスとを１８００℃の電気炉で反応させると、炭化ケイ素のかたまり（インゴット）が製造される。このかたまりを粉砕及び水洗し、粒度を揃えて、研磨材となる。
【００７８】
炭化ケイ素系研磨材は、硬度があり、形状がシャープであり、脆い性質を有する。炭化ケイ素系の研磨材は、研磨力に優れるが、仕上げ面が粗くなる傾向があり、硬質塗膜やボード類の研磨に適している。一方、軟質塗膜の研磨では目詰まりが発生しやすく、木地研磨では毛羽立ちが発生しやすい。
【００７９】
アルミナ系研磨材は、硬度は炭化ケイ素系に比べてやや劣るが、脆さは少ない。また粒子の角が比較的鈍角であり、切り込みが浅い。硬質塗膜を研磨する場合は滑りが発生する傾向にある。研磨力は小さいが仕上げ面が細かく平滑度が高くなりやすい。軟質塗膜では目詰まりが少なく、研磨耐久性に優れる。
【００８０】
研磨材の粒度は限定されない。研磨工程の生産性向上、強度の向上及び外観の良さの観点から、上記第一の研磨工程における研磨材の粒度は、上記第二の研磨工程における研磨材の粒度よりも粗いのが好ましい。
【００８１】
以下において示される研磨材の粒度は、ＪＩＳ  Ｒ６００１−１９９８に規定される粒度である。
【００８２】
生産性を高め、上記段差Ｄｓを抑制し、且つ、過度な研磨を抑制する観点から、上記表面研磨工程における研磨材の粒度は、Ｆ２２０以上が好ましく、Ｆ２４０以上がより好ましく、Ｆ２８０以上がより好ましい。なお上限については、Ｆ８００以下、更にはＦ７００以下、特にＦ６００以下が好ましい。
【００８３】
研磨による凹凸を小さくしてシャフト強度を向上させる観点から、上記第一の研磨工程における研磨材の粒度は、Ｆ２２０以上が好ましく、Ｆ２４０以上がより好ましく、Ｆ２８０以上がより好ましい。研磨工程の生産性の観点から、上記第一の研磨工程における研磨材の粒度は、Ｆ６００以下が好ましく、Ｆ５００以下がより好ましく、Ｆ４００以下がより好ましい。
【００８４】
研磨による凹凸を小さくしてシャフト強度を向上させる観点から、上記第二の研磨工程における研磨材の粒度は、Ｆ３２０以上が好ましく、Ｆ３６０以上がより好ましく、Ｆ４００以上がより好ましく、Ｆ５００以上がより好ましい。研磨工程の生産性の観点から、上記第二の研磨工程における研磨材の粒度は、Ｆ８００以下が好ましく、Ｆ７００以下がより好ましく、Ｆ６００以下がより好ましい。
【００８５】
図４及び図５において両矢印Ｌｓで示されているのは、チップ補強層の軸方向長さである。この長さＬｓは、シャフトの中心軸線ｚＳに沿って測定される。この長さＬｓは限定されない。
【００８６】
シャフト先端部の強度を高める観点から、チップ補強層の軸方向長さＬｓは、１５０ｍｍ以上が好ましく、１８０ｍｍ以上がより好ましい。シャフトの軽量化の観点から、長さＬｓは、４００ｍｍ以下が好ましく、３００ｍｍ以下がより好ましい。
【００８７】
研磨におけるシャフトの送り速度は限定されない。送り速度とは、シャフト軸線ｚＳ方向におけるシャフトの移動速度である。
【００８８】
研磨量が過大となることを抑制する観点、及び、研磨時間の短縮の観点から、第一の研磨工程における送り速度Ｖ１は、２０ｍｍ／秒以上が好ましく、３０ｍｍ／秒以上がより好ましく、５０ｍｍ／秒以上がより好ましい。同様に、第二の研磨工程における送り速度Ｖ２は、２０ｍｍ／秒以上が好ましく、３０ｍｍ／秒以上がより好ましく、５０ｍｍ／秒以上がより好ましい。段差Ｄｓの高さのばらつきを抑制する観点及び研磨不足を抑制する観点から、第一の研磨工程における送り速度Ｖ１は、３００ｍｍ／秒以下が好ましく、２００ｍｍ／秒以下がより好ましく、１５０ｍｍ／秒以下がより好ましい。同様に、第二の研磨工程における送り速度Ｖ２は、３００ｍｍ／秒以下が好ましく、２００ｍｍ／秒以下がより好ましく、１５０ｍｍ／秒以下がより好ましい。
【００８９】
表面研磨工程において、シャフト全長が研磨される途中で、送り速度が変更されてもよい。チップＴｐ１から地点Ｐｘまでの研磨における研磨速度がＶｘとされ、地点ＰｘからバットＢｔ１までの研磨における研磨速度がＶｙとされたとき、シャフト先端部における段差Ｄｓのばらつきを抑制しつつ生産性を高める観点から、ＶｙがＶｘよりも大きいのが好ましく、比（Ｖｙ／Ｖｘ）が１．５以上とされるのがより好ましく、比（Ｖｙ／Ｖｘ）が１．５より大きいのが更に好ましい。
【００９０】
特に、前述のように、研磨工程が第一の研磨工程と第二の研磨工程とを含む場合、その第一の研磨工程において、ＶｙがＶｘよりも大きいのが好ましく、比（Ｖｙ／Ｖｘ）が１．５以上とされるのがより好ましく、比（Ｖｙ／Ｖｘ）が１．５より大きいのが更に好ましい。
【００９１】
チップＴｐ１から上記地点Ｐｘまでの距離がＬｃ（ｍｍ）と定義される。研磨工程の生産性の観点及び段差Ｄｓの抑制の観点から、この距離Ｌｃと上記長さＬｓ（ｍｍ）との差（Ｌｃ−Ｌｓ）の絶対値は、小さい方が好ましい。チップ補強層のバット側における段差Ｄｓを抑制する観点から、差（Ｌｃ−Ｌｓ）は、−２００以上が好ましく、−１５０以上がより好ましく、−１００以上がより好ましい。研磨工程の生産性の観点から、差（Ｌｃ−Ｌｓ）は、２００以下が好ましく、１５０以下がより好ましく、１００以下がより好ましく、５０以下がより好ましい。段差Ｄｓの抑制の観点から、距離Ｌｃは、１００ｍｍ以上が好ましく、２００ｍｍ以上がより好ましい。距離Ｌｃは、シャフトの中心軸線ｚＳに沿って測定される。
【００９２】
クラブ長さを長くしてヘッドスピードを向上させる観点から、シャフト全長は、１１４３ｍｍ以上が好ましく、１１５５ｍｍ以上がより好ましく、１１６８ｍｍ以上がより好ましい。シャフト全長の上限については、１４９９ｍｍ以下が好ましく、１４７３ｍｍ以下がより好ましい。
【００９３】
シャフト重量は限定されない。軽量シャフトは、先端部の厚みが薄い傾向がある。よって軽量シャフトでは、本発明が効果的である。この観点から、シャフト重量は、６０ｇ以下が好ましく、５５ｇ以下がより好ましく、５０ｇ以下がより好ましい。
【００９４】
プリプレグに含まれる繊維は限定されない。この繊維として、無機繊維、有機繊維及び金属繊維が例示される。この無機繊維として、炭素繊維、ガラス繊維、ボロン繊維、炭化ケイ素繊維及びアルミナ繊維が例示される。この有機繊維として、ポリエチレン繊維及びポリアミド繊維が例示される。上記の通り、炭素繊維が好ましい。複数種類の繊維が組み合わされてもよい。剛性及び軽量の観点から、繊維の引張弾性率は、５ｔ／ｍｍ２以上が好ましく、１０ｔ／ｍｍ２以上がより好ましく、２４ｔ／ｍｍ２以上が更に好ましい。繊維の入手可能性の観点から、繊維の引張弾性率は１００ｔ／ｍｍ２以下が好ましい。この引張弾性率は、ＪＩＳ  Ｒ７６０１：１９８６「炭素繊維試験方法」に準拠して測定される。
【実施例】
【００９５】
以下、実施例によって本発明の効果が明らかにされるが、この実施例の記載に基づいて本発明が限定的に解釈されるべきではない。
【００９６】
まず、評価方法について説明する。
【００９７】
［疲労試験］
チップＴｐ１から８７０ｍｍの地点よりもバット側の部分を固定し、チップＴｐ１から１５０ｍｍの地点を２６０ｍｍの振幅で往復移動させた。往復回数５０００回毎に、シャフト表面の段差Ｄｓの部分を目視で確認した。段差Ｄｓの部分に異常（ひび割れ又は剥がれ）が発見されたときの往復回数が、下記の表１に示される。往復回数が１０万回に達した時点で異常が見られなかったものが、下記の表１で「１０００００」と表示されている。  
【００９８】
［外観評価］
研磨工程後における段差Ｄｓ部分の外観評価が、下記の表１で示される。目視により、以下の基準で３段階評価した。○が最もよい評価である。×が最も悪い評価である。
○・・・段差Ｄｓが目立たない。
△・・・段差Ｄｓが少し目立つ。
×・・・段差Ｄｓが目立つ。
【００９９】
［実施例１］
図８で示すように、マンドレル２にプリプレグシートｓ１からｓ９までを順次巻き付けた。製造方法は、上記実施形態と同じとされた。マンドレル２に離型剤を塗布した後、このマンドレルに９枚のプリプレグを巻き付け、中間成形体を得た。チップ補強層用プリプレグが、プリプレグｓ９である。図８に記載されている角度は、シャフト軸線方向に対する炭素繊維の配向角度を示している。各プリプレグにおいてマトリクス樹脂はエポキシ樹脂である。
【０１００】
シートｓ１には商品名「ＭＲ３５０Ｃ−１２５Ｓ」が用いられた。シートｓ２及びｓ３には、商品名「ＨＲＸ３５０Ｃ−０７５Ｓ」が用いられた。シートｓ４には商品名「ＭＲ３５０Ｃ−１００Ｓ」が用いられた。シートｓ５には商品名「ＭＲ３５０Ｃ−１２５Ｓ」が用いられた。シートｓ６には、商品名「８０５Ｓ−３」が用いられた。シートｓ７には、商品名「ＴＲ３５０Ｃ−１７５Ｓ」が用いられた。シートｓ８には、商品名「ＴＲ３５０Ｃ−１５０Ｓ」が用いられた。シートｓ９には、商品名「ＴＲ３５０Ｃ−１２５Ｓ」が用いられた。商品名「８０５Ｓ−３」は東レ社製であり、他は三菱レイヨン社製である。「ＴＲ３５０Ｃ−１２５Ｓ」の厚みは、０．１０３ｍｍであり、この厚みが、本願における厚みＰｔに相当する。各シートのサイズは、図８で示された通り（単位はｍｍ）とされた。
【０１０１】
次に、上記中間成形体の外周面にラッピングテープを巻き付けるテープ巻き付け工程がなされた。テープ巻き付け工程は、横手鉄工所製のラッピング機によりなされた。巻き付け工程の後に、硬化工程（加熱工程）がなされた。次に、マンドレル２が引き抜かれた。次に、ラッピングテープが除去され、素管を得た。この素管の両端部がカットされた。先端部の１２ｍｍがカットされ、後端部の５ｍｍがカットされた。この両端カットにより、シャフト全長が１１６８ｍｍとされた。チップ補強層の軸方向長さＬｓは、３４３ｍｍである。
【０１０２】
次に、第一の研磨工程がなされた。この第一の研磨工程の研磨体は、無端状の研磨ペーパーとされた。研磨材の粒度は、Ｆ４００とされた。研磨圧は、１ｋｇｆ／ｃｍ２とされた。送り速度Ｖ１は、チップＴｐ１から地点Ｐ５（チップＴｐ１から３００ｍｍ隔てた地点）までの送り速度Ｖｘが１５０ｍｍ／秒とされ、地点Ｐ５からバットＢｔ１までの送り速度Ｖｙが１５０ｍｍ／秒とされた。このように表面研磨工程では、上記距離Ｌｃが３００ｍｍとされた。
【０１０３】
次に、第二の研磨工程がなされた。この第二の研磨工程の研磨体は、無端状の研磨ペーパーとされた。研磨材の粒度は、Ｆ６００とされた。研磨圧は、１ｋｇｆ／ｃｍ２とされた。送り速度Ｖ２は、チップＴｐ１から地点Ｐ５までの送り速度Ｖｘが１５０ｍｍ／秒とされ、地点Ｐ５からバットＢｔ１までの送り速度Ｖｙが１５０ｍｍ／秒とされた。このように第二の研磨工程では、上記距離Ｌｃが３００ｍｍとされた。以上により、実施例１のシャフトを得た。
【０１０４】
［実施例２から５］
表１に示される事項以外は実施例１と同様にして、各例のシャフトを得た。これらのシャフトの仕様と評価結果とが下記の表１に示される。
【０１０５】
［比較例１］
比較例１では、第二の研磨工程がなされなかった。表１に示される事項以外は実施例１と同様にして、比較例１のシャフトを得た。このシャフトの仕様と評価結果とが下記の表１に示される。
【０１０６】
【表１】
2010259694.tif 000003
【０１０７】
このように、実施例は、比較例に比べて評価が高い。この評価結果から、本発明の優位性は明らかである。
【産業上の利用可能性】
【０１０８】
本発明は、あらゆるゴルフクラブシャフトに適用されうる。
【図面の簡単な説明】
【０１０９】
【図１】図１は、本発明の一実施形態で用いられうるマンドレル及びプリプレグを示す図である。
【図２】図２は、チップ補強層用プリプレグが巻き付けられる工程を示す図である。
【図３】図３は、図２のIII−III線に沿った断面図である。
【図４】図４は、地点Ｐ１から地点Ｐ５までを説明するための図である。
【図５】図５は、図４とは異なる実施形態において、地点Ｐ１から地点Ｐ５までを示した図である。
【図６】図６は、シャフトの研磨方法の一例を示す斜視図である。
【図７】図７は、図６の実施形態を上方から見た平面図である。
【図８】図８は、実施例及び比較例のプリプレグ構成を示す図である。
【符号の説明】
【０１１０】
２・・・マンドレル
４・・・プリプレグ
６・・・中間成形体
７・・・本体巻回体
１０・・・研磨装置
１２・・・ローラー（研磨体をシャフトに当接させているローラー）
１４・・・プレッシャーローラー
１６・・・研磨体（研磨ベルト）
１８・・・素管
ｚ１・・・ローラーの回転軸
ｚＳ・・・シャフトの中心軸線
ｓ１、ｓ２、ｓ３、ｓ４、ｓ５、ｓ６、ｓ７、ｓ８、ｓ９・・・プリプレグよりなるシート
【図１】
2010259694.tif 000004
【図２】
2010259694.tif 000005
【図３】
2010259694.tif 000006
【図４】
2010259694.tif 000007
【図５】
2010259694.tif 000008
【図６】
2010259694.tif 000009
【図７】
2010259694.tif 000010
【図８】
2010259694.tif 000011